ОКРАШЕННОЕ ОРГАНИЧЕСКОЕ ВОЛОКНО, ТКАНЬ И ШВЕЙНЫЕ ИЗДЕЛИЯ, А ТАКЖЕ СПОСОБ ПОЛУЧЕНИЯ ТКАНИ

1. Окрашенное органическое волокно, имеющее содержание переносчика 1,8% по массе или меньше относительно массы волокна.
2. Окрашенное органическое волокно по п. 1, в котором содержание переносчика составляет от 0,1 до 1,8% по массе относительно массы волокна.
3. Окрашенное органическое волокно по п. 1, в котором переносчик представляет собой любое одно или несколько соединений, выбранных из группы, состоящей из DL-β-этилфенетилового спирта, 2-этоксибензилового спирта, 3-хлорбензилового спирта, 2,5-диметилбензилового спирта, 2-нитробензилового спирта, пара-изопропилбензилового спирта, 2-метилфенетилового спирта, 3-метилфенетилового спирта, 4-метилфенетилового спирта, 2-метоксибензилового спирта, 3-йодбензилового спирта, коричного спирта, пара-анизилового спирта, бензгидрола, бензилового спирта, фенилового эфира пропиленгликоля, фенилового эфира этиленгликоля и N-метилформанилида.
4. Окрашенное органическое волокно по п. 1, представляющее собой любое из группы, состоящей из полиамидного полностью ароматического волокна мета-типа, полиамидного полностью ароматического волокна пара-типа, полибензоксазолового (РВО) волокна, полибензимидазолового (PBI) волокна, полибензтиазолового (PBTZ) волокна, полиимидного (PI) волокна, полисульфонамидного (PSA) волокна, полиэфирэфиркетонового (PEEK) волокна, полиэфиримидного (PEI) волокна, полиарилатного (PAr) волокна, меламинового волокна, фенольного волокна, волокна на основе фтора и полифениленсульфидного (PPS) волокна.
5. Окрашенное органическое волокно по п. 1, представляющее собой полиамидное полностью ароматическое волокно мета-типа, имеющее кристалличность от 15 до 25%.
6. Окрашенное органическое волокно по п. 1, представляющее собой полиамидное полностью ароматическое волокно мета-типа, имеющее содержание остаточного растворителя 1,0% по массе или меньше.
7. Окрашенное органическое волокно по п. 1, представляющее собой полиамидное полностью ароматическое волокно мета-типа, имеющее содержание остаточного растворителя 0,1% по массе или меньше.
8. Органическое волокно по п. 6 или 7, в котором остаточным растворителем является любой из группы, состоящей из N,N-диметилформамида, N,N-диметилацетамида, N-метил-2-пирролидона и диметилсульфоксида.
9. Окрашенное органическое волокно по п. 1, представляющее собой полиамидное
полностью ароматическое волокно мета-типа; причем полностью ароматический полиамид мета-типа, образующий полиамидное полностью ароматическое волокно мета-типа, представляет собой ароматический полиамид, в котором скелете ароматического полиамида, содержащем повторяющиеся структурные звенья, представленные следующей формулой (1), в качестве третьего компонента сополимеризован компонент ароматического диамина или компонент галида ароматической дикарбоновой кислоты, отличающийся от основного структурного звена повторяющейся структуры, так что доля третьего компонента составляет от 1 до 10 мол. % относительно всего количества повторяющихся структурных звеньев ароматического полиамида:
где Ar1 представляет собой двухвалентную ароматическую группу, имеющую связывающую группу в положении, которое отличается от мета-положения или от параллельного направления по оси.
10. Окрашенное органическое волокно по п. 9, в котором третий компонент является ароматическим диамином, представленным следующими формулами (2) или (3), или галидом ароматической дикарбоновой кислоты, представленным следующими формулами (4) или (5):
где Ar2 означает двухвалентную ароматическую группу, отличающуюся от Ar1; Ar3 представляет собой двухвалентную ароматическую группу, отличающуюся от Ar1; Y является по меньшей мере одним атомом или функциональной группой, выбранной из группы, состоящей из атома кислорода, атома серы, и алкиленовой группы; и X является атомом галогена.
11. Ткань, содержащая окрашенное органическое волокно по п. 1.
12. Ткань по п. 11, содержащая одно или несколько волокон, выбранных из группы, состоящей из полиэфирного волокна, целлюлозного волокна, полиамидного волокна, полиолефинового волокна, акрилового волокна, вискозного волокна, хлопкового волокна, волокна животного волоса, полиуретанового волокна, поливинилхлоридного волокна, поливинилиденхлоридного волокна, ацетатного волокна и поликарбонатного волокна.
13. Ткань по п. 11, в которой любое одно волокно, входящее в состав ткани, содержит огнезащитное вещество.
14. Ткань по п. 11, в которой любое одно волокно, входящее в состав ткани,
содержит поглотитель или отражатель УФ-излучения.
2
15. Ткань по п. 11, которая имеет поверхностный вес ткани составляет 300 г/м или меньше.
16. Ткань по п. 11, для которой индекс кислородного предела (LOI) составляют 26 или больше.
17. Ткань по п. 11, для которой продолжительность остаточного пламени в тесте вертикального пламени (JIS L1091A-4: трехсекундный контакт с пламенем) составляет 1 секунду или меньше.
18. Ткань по п. 11, для которой величина L индекса яркости составляет 80 или меньше.
19. Швейное изделие, содержащее ткань по п. 11.
20. Способ получения ткани, содержащей окрашенное органическое волокно по п. 11, включающий:
окрашивание ткани, содержащей органическое волокно, с использованием переносчика, и затем промывку ткани горячей водой при температуре от 90 до 140°C в течение от 10 до 30 минут, что позволяет отрегулировать содержание переносчика, содержащегося в органическом волокне, до уровня 1,8 масс. % или меньше относительно массы волокна.